Brevet FR2999714A1 — publié le 20140620

Domaine technique et art antérieur L'invention s'inscrit dans le domaine des procédés de caractérisation de pièces en matériau composite, pour l'industrie mécanique, en particulier l'industrie aéronautique. Au cours du développement d'une pièce donnée, il est nécessaire de connaître les taux de fibres et de résine dans une zone donnée de la pièce. Pour cela, il est connu de mesurer la vitesse de propagation et l'atténuation d'une onde ultrasonore longitudinale transitant dans la pièce. Une méthode pour mesurer ces grandeurs est d'utiliser un transducteur ultrasonore en mode émetteur/récepteur. On s'intéresse alors à une zone de la pièce délimitée par une surface de front et une surface de fond parallèles l'une à l'autre. L'onde longitudinale est dirigée de manière à se propager orthogonalement aux deux surfaces, se réfléchissant partiellemement et la matière de la pièce provoquant de plus une atténuation. On observe donc un premier écho, provenant de la surface de front, et un deuxième écho, provenant de la surface de fond appelé écho de fond. Le transducteur reçoit l'onde réfléchie, et il est possible ensuite de déduire de l'observation des deux composantes réfléchies, la vitesse de propagation et l'atténuation de l'onde dans la matière. Cette solution ne convient néanmoins pas aux matériaux absorbant fortement les ondes ultrasonores. C'est le cas par exemple des composites tissés 3D dont la structure est inhomogène et anisotrope. Aucun écho de fond n'est visible sur les enregistrements effectués sur ces matériaux, du fait de la forte absorption, pour des épaisseurs de pièces industrielles. Il est donc nécessaire de mettre au point un procédé appliqué aux pièces 30 en matériaux composites qui permettant de caractériser un grand nombre de pièces, indépendamment de leur épaisseur ou de leur caractère absorbant. Définition de l'invention et avantages associés L'invention porte sur un procédé de caractérisation d'une pièce en matériau composite, comprenant une étape de détermination d'une caractéristique d'une onde ultrasonore longitudinale effectuant un parcours dans la pièce, caractérisé en ce qu'on mesure le temps de parcours d'une onde transmise par la pièce. Grâce à cette technique, on surmonte le problème lié à l'absence d'écho de fond dans les mesures en mode émission/réception. Selon une caractéristique avantageuse, on mesure le temps de parcours de l'onde transmise en observant la naissance de l'onde. Grâce à cette caractéristique, on s'affranchit des problèmes très amplifiés de déphasage et de déformation du signal sinusoïdal de l'onde ultrasonore utilisée, causés par des matériaux épais, ou à la structure complexe, inhomogène et anisotrope, comme certains matériaux composites. Dans un mode de réalisation, on détermine la vitesse de propagation de l'onde ultrasonore longitudinale effectuant un parcours dans la pièce. On obtient ainsi une information utile pour la détermination du taux de fibres et du taux de résine d'un matériau composite, qui peuvent être exploités pour la mise au point de la pièce étudiée. Dans un autre mode de réalisation, qui peut être combiné au précédent, on mesure de plus l'amplitude de l'onde transmise pour déterminer 25 l'atténuation, globale ou linéique, subie par l'onde ultrasonore longitudinale effectuant un parcours dans la pièce. On obtient une information utile pour la détermination du taux de porosités, qui peut être exploités pour la mise au point de la pièce étudiée. De préférence, on mesure le temps de propagation d'une onde ultrasonore transmise en l'absence de la pièce et les temps de propagation d'ondes ultrasonores réfléchies par respectivement une première face de la pièce et une deuxième face de la pièce pour déterminer la dimension de la pièce qui est parcourue par l'onde ultrasonore longitudinale effectuant un parcours dans la pièce. Grâce à cette caractéristique, optionnelle mais avantageuse, on mesure précisément la dimension de la pièce qui va être parcourue par l'onde transmise, alors qu'une telle dimension est assez variable sur des pièces en matériau composite, et qu'il est donc utile d'en avoir une valeur exacte pour la pièce donnée, pour le parcours précis de l'onde ultrasonore utilisée. Le procédé est notamment mis en oeuvre pour une pièce en matériau composite tissé 3D. Ces matériaux présentent un défi particulier pour leur caractérisation, du fait de leur inhomogénéité et de leur anisotropie. Grâce à l'invention, on est en mesure de les étudier rapidement, avec fiabilité, notamment au cours de la phase de mise au point des pièces. Brève description des figures La figure 1 représente une opération préliminaire dans le cadre de la mise en oeuvre d'un procédé selon l'invention. La figure 2 présente les trois étapes d'une phase de mesure d'épaisseur, mise en oeuvre dans l'invention. Les figures 3 à 5 présentent les signaux enregistrés au cours des trois étapes de la figure 2. La figure 6 présente l'étape d'observation d'une onde transmise, au cours d'un procédé selon l'invention. La figure 7 présente le signal mesuré au cours de l'étape de la figure 6. Les figures 8 à 10 présentent des signaux obtenus lors des étapes des figures 2 et 6 pour une cale en matériau composite. Description détaillée d'un mode de réalisation En référence à la figure 1, on procède à un alignement de deux capteurs ultrasonores plans fonctionnant en mode transmission. Cet alignement constitue une étape préliminaire E0. Ces capteurs sont séparés par un liquide, tel que de l'eau. Le transducteur 10 fonctionne en mode émission, et le capteur 20 en mode réception. Le signal reçu par le capteur 20 passe par un maximum après réglages successifs des axes Oy et Oz, ainsi que des angles 0 et (p. En figure 2, on mesure l'épaisseur du matériau de la pièce à étudier, référencée 30. La mesure doit être précise au micromètre prés. Une première étape El consiste à mesurer le temps de parcours de l'onde transmise par l'eau entre les deux transducteurs 10 et 20, en l'absence de la pièce. Une deuxième étape consiste à mesurer le temps de parcours de l'onde réfléchie par la première surface, notée 31, de la pièce 30, le transducteur 10 fonctionnant en émetteur/récepteur et faisant face à la surface 31. Une troisième étape consiste à mesurer le temps de parcours de l'onde réfléchie par la deuxième surface, notée 32, de la pièce 30, le transducteur 20 fonctionnant à son tour en émetteur/récepteur et faisant face à la surface 32. Le temps de parcours est mesuré à chaque fois en observant la naissance du signal, et non une arche du signal. Cela permet à l'opérateur de faire abstraction de tout phénomène lié à un éventuel déphasage du signal. En effet, en présence de réflexions multiples, des déphasages apparaissent. C'est également le cas quand après une réflexion, le signal est inversé. La forme des arches du signal est modifiée, et il est difficile d'obtenir une valeur précise pour le temps de parcours. C'est pour cela qu'il est proposé de mesurer celui-ci en observant uniquement la naissance du signal. 2 999 714 5 La vitesse de propagation de l'onde dans l'eau Veau étant connue, on peut, par soustraction, obtenir des étapes El, E2 et E3, l'épaisseur de la pièce, par la formule X2(t. = .-Xl+X2+X3 tx3 txi). Veau/ X1 étant la distance entre le transducteur 10 et la surface 31, X2 l'épaisseur de la 5 pièce au point d'impact du faisceau et X3 étant la distance entre le transducteur 20 et la surface 32, et tX1+X2+X3, tX1 et tX3 étant les temps de parcours mesurés au cours des étapes El, E2 et E3, respectivement. Les figures 3 à 5 montrent les tracés visualisés lors des étapes El, E2 et 10 E3, respectivement, avec de l'eau à 22°C, une onde de fréquence 5 MHz (d'où une vitesse de propagation de 1486,54 m/s dans l'eau), pour une cale en titane TA6V d'épaisseur 76, 20 mm. Le temps de parcours de l'onde est mesuré sur la base de la naissance de l'onde, référencée respectivement 100, 110 et 120. 15 On obtient les résultats suivants : txii-x2+x3 = 92,72 ps tx3 = 52,98/2 = 26,49 ps tx1 = 29,94/2 = 14,97 ps X2=(tX1+X2+X3-tx3-tX1).Veau 20 X2=(92,72.10-6 - 26,49.10-6 - 14,97,10-6).1 486,54 X2=76,20 mm L'épaisseur mesurée au pied à coulisse est bien de 76,20 mm, soit 3". En figure 6, on a représenté l'étape E4 au cours de laquelle on observe l'onde transmise par la pièce 30. Ainsi, le transducteur 10 fonctionne en 25 mode émetteur, alors que le transducteur 20 fonctionne en mode récepteur. L'onde incidente est référencée 40 sur la figure, l'onde se propageant dans la pièce 30 est référencée 41 et l'onde transmise est référencée 42. Le temps de parcours de l'onde dans la pièce 30 s'exprime sous la forme 30 tx2 = t- (txii-tx3). Connaissant X2 déterminée précédemment, la vitesse de propagation de l'onde dans le matériau s'exprime sous la forme Vmatérlau = X2 / tx2. La figure 7 présente le signal observé pour la cale en titane (TA6V) d'épaisseur 76, 20 m, toujours avec une onde à 5 MHZ au cours de l'étape E4. Le temps de parcours de l'onde est mesuré sur la base de la naissance de l'onde, référencée 130. Les valeurs obtenues sont t = 53,80 ps tix2 =(53,80.10-6 - 26,49.10-6 - 14,97.10-6) tx2 = 12,34 ps V=76,20.10-3/12,34.10-6 Et finalement, la valeur numérique de la vitesse est V = 6 175,04 m/s. Cette valeur est vérifiée avec une mesure classique de vitesse de propagation pour valider la méthode. Les figures 8 à 10 présentent les scans obtenus pour les étapes E2, E3 et E4, pour une cale étagée composite d'épaisseur 47,09 mm, avec un transducteur émettant à 1MHz. Le temps de parcours de l'onde est mesuré sur la base de la naissance de l'onde, référencée respectivement 140, 150 et 160. Les valeurs obtenues sont tX1+X2+X3 = 90,22 ps t = 74,90 ps tx3 = 52,42 /2 = 26,21 ps txi = 64,68 /2 = 32,34 ps X2 = (tX1 +X2+X3-t) On s'intéresse ensuite à l'atténuation de l'onde longitudinale dans le matériau. L'expression de l'amplitude de l'onde transmise de l'émetteur au récepteur OÙ r'Max -al.(Xl+n+X3) max - s'écrit : = A e représente l'amplitude maximale à la surface du traducteur et oci est l'atténuation de l'onde dans l'eau. L'expression de l'amplitude de l'onde transmise de l'émetteur au récepteur après traversée du matériau s'écrit : Y2 = A -max -e 1+X3) e-a2X21-12+ I- Lm, vu 02 est l'atténuation de l'onde dans le matériau, t12 est le coefficient de transmision en amplitude de l'eau au matériau et t21 est le coefficient de transmision en amplitude du matériau à l'eau. L'expression du produit t12. t21 est une fonction de l'impédance acoustique du matériau Z2 = P2.V2 et de celle de l'eau Z1 Dans l'expression de l'impédance acoustique, p représente la masse volumique et V la vitesse de propagation de l'onde longitudinale à la fréquence considérée. = 421Z2 tiztzi czi+z2)2 -aix2 , Yi Le rapport des amplitudes Yi/Y2s'ecrit : = e y2 e-a2X2.ti2t21 On en déduit l'expression de l'atténuation dans le matériau : - ( Ln (- ti2t2i) + cr1x2). X2 Y2 Un premier exemple de mise en oeuvre porte sur la cale de matériau 25 composite d'épaisseur 47,09 mm, avec une onde à 2,25 MHz. Les valeurs numériques de cet exemple sont P2 = 1 525,71 kg/m3 V2 = 2 946,75 m/s Z2 = 4,39316 MPac az = Peau = 997,77 kg/m3 Veau - 1 486,54 m/s Zeau = 1,48322 Mac t12.t21=0,75478 x2= 47,078 mm (mesure ultrasonore précise) Y1=643,2 mV Y2=15,885 mV Oteau2,25MHz=-0,972 Neper/m = 73,61 Neper/m. Un deuxième exemple de mise en oeuvre porte sur la cale de matériau composite d'épaisseur 47,09 mm, avec une onde à 1 MHz. P2 = 1 525,71 kg/m3 V2 = 2 879,39 m/s Z2 = 4,39311 Mac peau = 997,77 kg/m3 Veau = 1 486,54 m/s Zeau = 1,48322 MQac t12.t21=0,75479 x2= 47,078 mm (mesure ultrasonore précise) Y1=370,25 mV Y2=16,395 mV eaulMHz=0,682 Neper/m = 60,92 Neper/m. L'invention n'est pas limitée aux modes de réalisation présentés mais s'étend à toutes les variantes dans la portée des revendications. REVENDICATIONS1. Procédé de caractérisation d'une pièce en matériau composite (30), comprenant une étape de détermination d'une caractéristique d'une onde ultrasonore longitudinale (41) effectuant un parcours dans la pièce (30), caractérisé en ce qu'on mesure (E4) le temps de parcours d'une onde ultrasonore longitudinale transmise (42) par la pièce (30). 2. Procédé selon la revendication 1, dans lequel on mesure le temps de parcours de l'onde transmise (42) en observant la naissance de l'onde (130 ; 160). 3. Procédé selon la revendication 1 ou la revendication 2, dans lequel on détermine la vitesse de propagation dans la pièce (30) de l'onde ultrasonore longitudinale (41) effectuant un parcours dans la pièce (30). 4. Procédé de caractérisation selon l'une des revendications précédentes, dans lequel on mesure de plus l'amplitude de l'onde transmise (42) pour déterminer l'atténuation, globale ou linéique, subie par l'onde ultrasonore longitudinale (41) effectuant un parcours dans la pièce (30). 5. Procédé de caractérisation selon l'une des revendications précédentes, dans lequel on mesure (El) le temps de propagation d'une onde ultrasonore transmise en l'absence de la pièce et on mesure (E2, E3) les temps de propagation d'ondes ultrasonores réfléchies par respectivement une première face (31) de la pièce et une deuxième face (32) de la pièce pour déterminer la dimension de la pièce (30) qui est parcourue par l'onde ultrasonore longitudinale (41) effectuant un parcours dans la pièce. 6. Procédé de caractérisation selon l'une des revendications précédentes, mis en oeuvre pour une pièce en matériau composite tissé 3D.